(57)【要約】【課題】高いガラス転移温度を有し、成形品の耐熱性を向上させた、ポリアリーレンスルフィドと芳香族ポリエステルとのポリアリーレンスルフィド系共重合体を製造する方法を提供する。【解決手段】ポリアリーレンスルフィド９９．９〜２０重量部と、ポリアリーレンスルフィドよりも高いガラス転移温度を有する芳香族ポリエステルであって、特定のポリエステル構造単位を有する芳香族ポリエステル０．１〜８０重量部を、加熱条件下溶媒中で反応させることを特徴とする、ポリアリーレンスルフィド系共重合体の製造方法に関する。【選択図】        なし【特許請求の範囲】
【請求項１】
ポリアリーレンスルフィドと、ポリアリーレンスルフィドよりも高いガラス転移温度を有する芳香族ポリエステルであって、一般式（１）
【化１】
2004182753.tif 000009
（ただし、Ａｒは芳香環、複素環である。Ｙは炭素原子数が１〜８のアルキレン基、酸素原子、硫黄原子、窒素原子またはこれらのヘテロ原子と炭素原子の結合した連結基である。Ｒ１〜Ｒ４は、水素原子、炭素原子数が１〜８のアルキル基であり、互いに同一でも相違していてもよく、そのうちの少なくとも１つが炭素原子数が１〜８のアルキル基である。また、ｎは繰り返し単位で、整数である。）及び／又は一般式（２）
【化２】
2004182753.tif 000010
（ただし、Ａｒは芳香環、複素環である。Ｒ１〜Ｒ４は、水素原子、炭素原子数が１〜８のアルキル基であり、互いに同一でも相違してもよく、そのうちの少なくとも１つが炭素原子数が１〜８のアルキル基である。また、ｎは繰り返し単位で、整数である。）で示されるポリエステル構造単位を有する芳香族ポリエステルを、溶媒中で反応させることを特徴とする、ポリアリーレンスルフィド系共重合体の製造方法。
【請求項２】
芳香族ポリエステルのポリエステル構造単位が、一般式（２）
【化３】
2004182753.tif 000011
（ただし、Ａｒは芳香環、複素環である。Ｒ１〜Ｒ４は、水素原子、炭素原子数が１〜８のアルキル基であり、互いに同一でも相違してもよく、そのうちの少なくとも１つが炭素原子数が１〜８のアルキル基である。また、ｎは繰り返し単位で、整数である。）で示される構造単位である請求項１記載のポリアリーレンスルフィド系共重合体の製造方法。
【請求項３】
一般式（１）及び／又は一般式（２）において、Ｒ１〜Ｒ４が全てメチル基である請求項１又は２記載のポリアリーレンスルフィド系共重合体の製造方法。
【請求項４】
ポリアリーレンスルフィド９９．９〜２０重量部と芳香族ポリエステル０．１〜８０重量部とを反応させる請求項１〜３のいずれか１項に記載のポリアリーレンスルフィド系共重合体の製造方法。
【請求項５】
芳香族ポリエステルの芳香族ジカルボン酸単位が、イソフタル酸、又はイソフタル酸及びテレフタル酸である請求項１〜４のいずれか１項に記載のポリアリーレンスルフィド系共重合体の製造方法。
【請求項６】
溶媒が、１７０℃〜４００℃においてポリアリーレンスルフィド及び芳香族ポリエステルが溶解する溶媒である請求項１〜５のいずれか１項に記載のポリアリーレンスルフィド系共重合体の製造方法。
【発明の詳細な説明】
【０００１】
【発明の属する技術分野】
本発明は、ポリアリーレンスルフィド（以下、「ＰＡＳ」という）と芳香族ポリエステルとの共重合体の製造方法であって、ＰＡＳよりも高いガラス転移温度を有するポリアリーレンスルフィド系共重合体を製造する方法に関するものである。
【０００２】
【従来の技術】
ポリフェニレンスルフィド（以下、「ＰＰＳ」という）に代表されるＰＡＳは高い融点と、優れた難燃性、耐薬品性を有し、成形時の流動性も良好であるため、主に射出成形用エンジニアリングプラスチックとして各種電子部品、機械部品、自動車部品に広く使われている。
しかしながら、例えばＰＡＳはＴｇがそれほど高くないために、熱水機器部品などの１００℃近い高温での使用環境下では耐久性が劣るという欠点があった。
【０００３】
ところで、ＰＡＳの耐熱性、耐衝撃性、難燃性を改良する目的で種々のポリマー、即ちポリカーボネート、ポリフェニレンオキシド、ポリスルホン、ポリエーテルスルホン等とのブレンドが試みられている（例えば特許文献１、特許文献２及び特許文献３参照）。
しかしながらこれらの方法ではブレンド物中のＰＡＳのＴｇが高くなることはなく、上記性能の改良は充分とはいえなかった。
【０００４】
さらに、ＰＡＳに芳香族ポリエステルをブレンドした技術が提案されている（例えば、特許文献４及び特許文献５参照）。
しかし、この場合も耐衝撃性、耐熱性の改善は幾分みられるものの、ＰＡＳ単独のＴｇに比べてブレンド物中のＰＡＳのＴｇが高くなることはなく、充分ではなかった。
【０００５】
このように、８５℃以上の高温環境下でも高い強度や剛性、耐熱水性を保持できる特性を有するＰＡＳおよびＰＡＳブレンド物はこれまでに知られていなかった。
【０００６】
【特許文献１】
特公昭５３−１３４６８号公報
【特許文献２】
特公昭５６−３４０３２号公報
【特許文献３】
特開昭５９−１６４３６０号公報
【特許文献４】
特開昭５３−５７２５５号公報
【特許文献５】
特開平６−４１４３０号公報
【０００７】
【発明が解決しようとする課題】
本発明の目的は、高いＴｇを有し、成形品の耐熱性が格段に向上した、ＰＡＳと芳香族ポリエステルとのＰＡＳ系共重合体を製造する方法を提供することにある。
【０００８】
【課題を解決するための手段】
本発明者らは上述した課題を解決するため鋭意研究した結果、ＰＡＳとＰＡＳよりも高いＴｇを有する特定の構造を有する芳香族ポリエステルとを加熱条件下、溶媒中で混合することにより、Ｔｇの高い共重合体が得られることを発見し、本発明を完成するに到った。
すなわち本発明は、ポリアリーレンスルフィドと、ポリアリーレンスルフィドよりも高いガラス転移温度を有する芳香族ポリエステルであって、一般式（１）
【化４】
2004182753.tif 000002
（ただし、Ａｒは芳香環、複素環である。Ｙは炭素原子数が１〜８のアルキレン基、酸素原子、硫黄原子、窒素原子またはこれらのヘテロ原子と炭素原子の結合した連結基である。Ｒ１〜Ｒ４は、水素原子、炭素原子数が１〜８のアルキル基であり、互いに同一でも相違していてもよく、そのうちの少なくとも１つが炭素原子数が１〜８のアルキル基である。また、ｎは繰り返し単位で、整数である。）及び／又は一般式（２）
【化５】
2004182753.tif 000003
（ただし、Ａｒは芳香環、複素環である。Ｒ１〜Ｒ４は、水素原子、炭素原子数が１〜８のアルキル基であり、互いに同一でも相違してもよく、そのうちの少なくとも１つが炭素原子数が１〜８のアルキル基である。また、ｎは繰り返し単位で、整数である。）で示されるポリエステル構造単位を有する芳香族ポリエステルを、溶媒中で反応させることを特徴とする、ポリアリーレンスルフィド系共重合体の製造方法を提供するものである。
【０００９】
【発明の実施の形態】
以下本発明についてさらに詳細に説明する。
本発明で使用するＰＡＳは、構造式（−Ａｒ−Ｓ−）ｎ（式中Ａｒはアリーレン基であり、ｎは整数である）で表される構造単位を有する重合体である。アリーレン基は、Ｐ−フェニレン基、ｍ―フェニレン基、ｏ―フェニレン基、２，６−ナフタレン基、４，４’−ビフェニレン基などの２価芳香族残基、あるいは
【００１０】
【化６】
2004182753.tif 000004
【００１１】
等のごとき少なくとも２個の炭素数が６の芳香環を含む２価の芳香族残基であり、更に各芳香環にはＦ、Ｃｌ、Ｂｒ、ＣＨ３、等の置換基を有していても良い。またＰＡＳはホモポリマーであっても、ランダム共重合体、ブロック共重合体であってもよく、線状、分岐状、あるいは架橋型及びこれらの混合物も用いられる。
【００１２】
このなかで特に、下記一般式（３）
【００１３】
【化７】
2004182753.tif 000005
【００１４】
で示されるＰＰＳを構造単位として７０モル％以上、特に好ましくは９０モル％以上を含む重合体が好ましい。なお、該ＰＰＳに含まれるＰＰＳ構造単位以外の構成単位は、主に、上記アリーレン基であればよい。
【００１５】
かかるＰＰＳは、例えば（１）ハロゲン置換芳香族化合物と硫化アルカリとの反応（米国特許第２５１３１８８号明細書、特公昭４４−２７６７１号公報及び特公昭４５−３３６８号公報）、（２）チオフェノール類のアルカリ触媒または銅塩などの共存下における縮合反応（米国特許第３２７４１６５号明細書）、（３）芳香族化合物と塩化硫黄とのルイス酸触媒共存下における縮合反応（特公昭４６−２７２５５号公報）等により合成されるものであり、目的に応じて任意に選択しうるものである。
【００１６】
一方、本発明に使用する芳香族ポリエステルは、一般式（１）及び／又は一般式（２）で示され、かつ、ＰＡＳよりも高いＴｇを有する芳香族ポリエステル（以下、芳香族ポリエステルという）である。
【００１７】
【化８】
2004182753.tif 000006
【化９】
2004182753.tif 000007
一般式（１）及び一般式（２）中、Ａｒは芳香環、複素環であり、例えば、ベンゼン環、ナフタレン環、９−オキソフルオレン環、アントラセン環、アントラキノン環、ビフェニレン基、テルフェニル基、クアテルフェニル基、アゾベンゼン基、フラン環、チオフェン環、４Ｈ−ピラン環、４−オキソ−４Ｈ−ピラン環、ジベンゾフラン環、ジベンゾチオフェン環、キサンテン環、ジベンゾジオキシン環、フェノキサチイン環、チアントレン環、ピロール環、インドール環、カルバゾール環、ピラゾール環、イミダゾール環、ピリジン環、キノリン環、ビピリジン環およびピリミジン環のごとき芳香環もしくは複素環構造のものが挙げられる。
【００１８】
またＹは炭素原子数が１〜８のアルキレン基、酸素原子、硫黄原子、窒素原子またはこれらのヘテロ原子と炭素原子の結合した連結基である。
Ｒ１〜Ｒ４は、水素原子、炭素原子数が１〜８のアルキル基であり、互いに同一でも相違していてもよく、そのうちの少なくとも１つが炭素原子数１〜８のアルキル基である。これらのうち、すべてが炭素原子数が１であるメチル基であるのが、得られるポリアリーレンスルフィド系共重合体のＴｇを高くするという点で好ましい。
また、ｎは繰り返し単位で、整数である。
【００１９】
ＰＡＳと芳香族ポリエステルとの反応により得られる共重合体のＴｇを高くするには、芳香族ポリエステルのガラス転移温度が１５０℃以上であることが好ましく、さらに２３０〜３００℃であることが特に好ましい。
【００２０】
本発明で使用する芳香族ポリエステルのうち、特に、上記一般式（２）で示されるものが得られるポリアリーレンスルフィド系共重合体のＴｇを高くするという点で好ましい。またＴｇはＰＡＳよりも１５０℃以上高いものが好ましく、２３０〜３００℃高いものが特に好ましい。
【００２１】
本発明で使用する芳香族ポリエステルを構成する芳香族ジカルボン酸成分としては、例えば、フタル酸、テレフタル酸、ナフタレンジカルボン酸、９−オキソフルオレンジカルボン酸、アントラセンジカルボン酸、アントラキノンジカルボン酸、ビフェニレンジカルボン酸、テルフェニルジカルボン酸、クアテルフェニルジカルボン酸、アゾベンゼンジカルボン酸、フランジカルボン酸、チオフェンジカルボン酸、４Ｈ−ピランジカルボン酸、４−オキソ−４Ｈ−ピランジカルボン酸、ジベンゾフランジカルボン酸、ジベンゾチオフェンジカルボン酸、キサンテンジカルボン酸、ジベンゾジオキシンジカルボン酸、フェノキサチインジカルボン酸、チアントレンジカルボン酸、ピロールジカルボン酸、インドールジカルボン酸、カルバゾールジカルボン酸、ピラゾールジカルボン酸、イミダゾールジカルボン酸、ピリジンジカルボン酸、キノリンジカルボン酸、ビピリジンジカルボン酸、ピリミジンジカルボン酸のごときジカルボン酸類が含まれる。このカルボン酸類には、各々の酸エステル誘導体、酸無水物、及び酸ハライド等も含まれる。
【００２２】
このうち、イソフタル酸類、またはイソフタル酸類及びテレフタル酸類が、芳香族ポリエステルのＴｇを調整するという点で好ましい。またこれらの配合比率としては、芳香族ジカルボン酸構造単位として、イソフタル酸類５〜１００モル％及びテレフタル酸類９５〜０モル％が好ましく、イソフタル酸類６０〜１００モル％及びテレフタル酸類４０〜０モル％がより好ましい。
【００２３】
一方、本発明で使用する芳香族ポリエステルを構成する芳香族ジオール成分としては、例えば、３，３’，５，５’−テトラアルキル−（１，１’−ビフェニル）−４，４’−ジオール  （アルキル基は炭素原子数が１〜８）、３，３’−ジアルキル−（１，１’−ビフェニル）−４，４’−ジオール（アルキル基は炭素原子数が１〜８）、２，２’−ビス（４−ヒドロキシ−３−メチルフェニル）プロパン、２，２’−ビス（４−ヒドロキシ−３−エチルフェニル）プロパン、α，α’―ビス（４−ヒドロキシ−３，５−ジメチルフェニル）−１，４−ジイソプロピルベンゼン、ビス（４−ヒドロキシ−３−メチルフェニル）メタン、ビス（４−ヒドロキシ−３，５−ジメチルフェニル）エーテル、ビス（４−ヒドロキシ−３，５−ジメチルフェニル）スルフィド、ビス（４−ヒドロキシ−３，５−ジメチルフェニル）スルホン、４，４’−ジヒドロキシ−３，３’−ジメチルアゾベンゼン、４，４’−ジヒドロキシ−３，３’，  ５，５’−テトラメチルベンゾフェノン等、２つ以上の芳香環を有し、かつ芳香環にアルキル基を１つ以上有したものが挙げられる。
【００２４】
このうち３，３’，５，５’−テトラアルキル−（１，１’−ビフェニル）−４、４’−ジオール  （アルキル基は炭素原子数が１〜８）が好ましく、さらに３，３’，５，５’−テトラメチル−（１，１’−ビフェニル）−４，４’−ジオールが特に好ましい。
【００２５】
本発明での芳香族ポリエステルは従来公知の重合法で製造すればよい。例えば（１）芳香族ジカルボン酸ジハライドと芳香族ジオールをお互いに相溶しない二種の溶媒に溶解した後、アルカリおよび触媒量の第４級アンモニウム塩などの存在下に２液を混合・撹拌して重縮合反応を行う界面重合法、（２）芳香族ジカルボン酸ジハライドと芳香族ジオールを第３級アミンなどの酸を受容するアルカリ性化合物の存在下、有機溶媒中で反応せしめる溶液重合法、（３）芳香族ジカルボン酸と芳香族ジエステル、または芳香族ジカルボン酸ジエステルと芳香族ジオールを原料として溶融状態でエステル交換反応する溶融重合法などが挙げられるが、何れの方法で得られた芳香族ポリエステルでも使用できる。
【００２６】
本発明で得られるＰＡＳと芳香族ポリエステルとの共重合体は、ＰＡＳと芳香族ポリエステルが溶解する溶剤中で、加熱条件下、攪拌しながら反応させた後、溶剤および未反応ポリマーをろ過もしくは吸引して除去し、次いでＰＡＳと芳香族ポリエステルが可溶である溶媒を用いて数回加熱洗浄した後、真空乾燥することによって粉体として得ることができる。
【００２７】
反応溶媒および反応後の未反応物の洗浄溶媒としては、１７０〜４００℃において、ＰＡＳおよび芳香族ポリエステルが溶解するものが好ましい。反応溶媒および反応後の未反応物の洗浄溶媒は同じでも異なっていても良い。これらの溶媒としては、具体的にはＮ−メチルピロリドン（ＮＭＰ）、Ｎ−シクロヘキシルピロリドン（ＮＣＰ）、Ｎ−メチルカプロラクタム、ジメチルホルムアミド（ＤＭＦ）等の非プロトン性の有機極性溶媒、ジクロロベンゼン、１−クロロナフタレン等のハロゲン化芳香族溶媒が挙げられる。
【００２８】
共重合体を製造する際の反応温度は、ＰＡＳと芳香族ポリエステルが溶解するという点で１７０℃以上であることが好ましく、２００℃〜３５０℃であることが特に好ましい。
【００２９】
またＰＡＳ、芳香族ポリエステルの反応濃度については、使用する溶剤によって溶解性が異なることから特定できないが、ＰＡＳおよび芳香族ポリエステルが溶解しうる濃度であれば特に限定されない。しかし希薄溶液であると反応速度が遅く、濃厚すぎると溶解しにくくなるため、５〜２０％が好ましい。
【００３０】
共重合体を製造する際に反応時間は、０．０１〜１０時間、好ましくは０．０１〜１時間である。長すぎると分解もしくはゲル化が起こるおそれがある。
【００３１】
また反応圧力については、使用した溶剤の種類や量、あるいは反応温度に依存することから規定できないので、特に制限はない。常圧下で行っても加圧下で行ってもよい。
【００３２】
ＰＡＳと芳香族ポリエステルとの配合比は、特に制限されないが、ＰＡＳ９９．９〜２０重量部に対し芳香族ポリエステル０．１〜８０重量部であるのが好ましく、ＰＡＳ９０〜４０重量部に対し芳香族ポリエステル１０〜６０重量部であるのが特に好ましい。芳香族ポリエステルの配合量が上記の範囲であれば、反応物を用いて成形を行う際の成形性等が保持される。
【００３３】
また、ＰＡＳと芳香族ポリエステルとの反応を促進する点で、ＰＡＳ及び／又は芳香族ポリエステルと反応する官能基を有する化合物（以下反応性化合物という）を添加することができる。かかる反応性化合物は、溶剤に溶解するが溶剤とは反応しない化合物が好ましく、例えば、ジイソシアネート類、アミノシリコーン類、エポキシシリコーン類、エポキシ樹脂等が挙げられる。具体的には、４，４’ジフェニルメタンジイソシアネート（以下ＭＤＩという）、トリレンジイソシアネート（以下ＴＤＩという）、γ−アミノプロピルトリエトキシシラン、Ｎ−β（アミノエチル）−γ−アミノプロピルトリメトキシシラン、γ−グリシドキシプロピルトリメトキシシラン、γ−グリシドキシプロピルトリエトキシシラン、α、ω−エポキシシリコーンオリゴマー等が挙げられる。この反応性化合物の添加量としては、０．１〜５．０％が好ましく、更には０．５〜２．０％が好ましい。
【００３４】
また、反応性化合物として、ジフェニルジスルフィドのようなジスルフィド化合物、ジクミルパーオキサイド、クメンハイドロパーオキサイドのような有機過酸化物等を挙げることができる。添加量としては０．１〜５．０％が好ましく、更には０．５〜２．０％である。
【００３５】
本発明に使用するＰＡＳと芳香族ポリエステルとの反応メカニズムについては明確ではないが、熱によってＰＡＳユニットや芳香族ポリエステルユニットを有するラジカル種が発生することにより、ポリマーの解重合および異種ラジカルの再結合反応が起こると考えられる。なお、共重合体の形成については以下の方法により確認した。
【００３６】
上記で得られた粉体について、フーリエ変換赤外線吸収スペクトル（以下ＦＴ−ＩＲという）スペクトルを測定したところ、ＰＰＳの吸収に加えて１７４０ｃｍ−１にエステル基の吸収が存在していた。
【００３７】
また、得られた共重合体の分子量を希薄溶液中で測定したところ、反応前のＰＰＳと比較して重量平均分子量（Ｍｗ）が増大していた。更に、ＰＡＳ単体、芳香族ポリエステル単体はともに１−クロロナフタレンに２００℃では完溶するのに対し、得られた共重合体は同条件下では非常に溶解しにくい特性を示した。
【００３８】
次いで得られた共重合体のＴｇを測定したところ、ＰＡＳ単体に比べて格段に向上していた。本発明の方法によって、単純なブレンド物とは異なり、耐熱性が格段に向上した特性を有する共重合体が形成されていることを確認した。
【００３９】
なお、得られた共重合体のＦＴ−ＩＲのスペクトルにおいて１９００ｃｍ−１と１７４０ｃｍ−１のピーク相対強度と、配合比既知のＰＡＳと芳香族ポリエステルを十分に混合したサンプルのスペクトルより求めた、ピーク強度比の検量線とから、共重合体中のＰＡＳと芳香族ポリエステルとの比率が算出できる。
【００４０】
また、強度、寸法安定性等の性能を改善するために、本発明の共重合体に各種充填材を組み合わせて使用することも可能である。
【００４１】
充填剤としては、繊維状充填材、無機充填材等が挙げられる。繊維状充填材としては、ガラス繊維、炭素繊維、シランガラス繊維、セラミック繊維、アラミド繊維、金属繊維、チタン酸カリウム、炭化珪素、珪酸カルシウム等の繊維、ウォラストナイト等の天然繊維等が挙げられる。また、無機充填材としては、マイカ、タルク、ワラステナイト、セリサイト、カオリン、クレー、ベントナイト、硫酸カルシウム、硫酸バリウムなどの硫酸塩、アルミナ、酸化マグネシウム、シリカ、ジルコニア、チタニア、酸化鉄などの金属酸化物、ガラスビーズ、ゼオライト、パイロフィライトなどの珪酸塩や炭酸カルシウム、炭酸マグネシウム、ドロマイトなどの炭酸塩等が挙げられる。
【００４２】
また、成形加工の際に添加剤として、本発明の目的を逸脱しない範囲で少量の離型剤、着色剤、耐熱安定剤、紫外線吸収剤、酸化防止剤、帯電防止剤、カップリング剤、滑剤、可塑剤、発泡剤、難燃剤、難燃助剤、防錆剤等の従来公知の添加剤を含有することができる。
【００４３】
以上、本発明の方法により得られる共重合体およびこの共重合体を含む組成物は、強度、寸法安定性、流動性に優れており、さらに高いガラス転移温度を示すことから、より耐熱水性、耐熱性を必要とする給湯器部品、コネクタ、プリント基板、封止成形品などの電気・電子部品用途等に展開することが可能である。
【００４４】
【実施例】
以下に、実施例により本発明を更に詳しく説明する。しかし、本発明はこれらの実施例の範囲に限定されるものではない。
【００４５】
参考例、実施例および比較例中における各種の測定は以下のように行った。
（１）溶融粘度の測定
得られたＰＰＳの溶融粘度（η）は、高化式フローテスターを用いて測定した（３００℃、剪断速度１００／秒、ノズル孔径０．５ｍｍ、長さ１．０ｍｍ）。
【００４６】
（２）Ｔｇの測定方法
後記実施例で得られたＰＰＳ及びＰＰＳ系共重合体を試料として、ＴＡインスツルメンツＤＳＣ  Ｑ−１００（温度変調示差走査熱量計）を用いて求めた。得られた粉体を、必要があれば粉体をいったん溶融状態から急冷して非晶にした状態のものを試料とし、窒素雰囲気下、０．１℃の微小範囲で温度変調をかけながら、３℃／分で昇温して熱量プロファイルを得た。上記熱量計のデータ処理によって、微小温度変化に追随する成分の熱量プロファイルを求め、そのカーブが最初に大きく変化する温度範囲の中間温度をＰＰＳおよび本発明における共重合体のＴｇ（℃）とした。
【００４７】
（３）融点の測定方法
ＴＡインスツルメンツＤＳＣ  Ｑ−１００を用いて、ＪＩＳ  Ｋ７１２１に準拠して測定を行った。
（４）分子量
後記実施例で得られたＰＰＳを、濃度が０．４ｗｔ％となるように、溶剤１−クロロナフタレンを加え、２８０℃で１０分加熱後、熱時ろ過して、得られたろ液を分子量測定用試料とした。分子量測定装置には、１−クロロナフタレンを移動相としたセンシュー科学製ＳＳＣ−７０００（ゲルパーミュエーションクロマトグラフィー）を用い、２１０℃で測定した保持時間から標準ポリスチレンを用いて分子量換算し、さらにユニバーサルキャリブレーション法で補正を行った。なお、検出器は波長３１６ｎｍに設定したＵＶ検出器を使用した。
【００４８】
（５）共重合体中のＰＰＳと芳香族ポリエステル比率の算出方法
予め、配合比既知のＰＡＳと芳香族ポリエステルを十分に混合したサンプルを用いてＦＴ−ＩＲを測定し、得られたスペクトルについて１９００ｃｍ−１と１７４０ｃｍ−１のピーク相対強度比と配合比の検量線を求めた。次いで、本発明において得られた反応物を３３０℃でプレス成形したシートをクロロホルムに浸漬して、未反応の芳香族ポリエステルを除去したサンプルのＦＴ−ＩＲスペクトルより上述のピーク相対強度を求め、検量線から得られた共重合体中のＰＰＳと芳香族ポリエステルの比率を算出した。
得られた共重合体のＦＴ−ＩＲのスペクトルにおいて１９００ｃｍ−１と１７４０ｃｍ−１のピーク相対強度を求めた。一方で、配合比既知のＰＡＳと芳香族ポリエステルを十分に混合したサンプルのスペクトルより、配合比と上述したピーク強度比の検量線を求め、この検量線から共重合体中のＰＰＳと芳香族ポリエステルの比率を算出した。
【００４９】
［参考例１］（ＰＰＳの合成）
溜出口、モノマー溶液仕込み口および窒素ガス導入口付きのオートクレーブに水硫化ナトリウム（ＮａＳＨ・２Ｈ２Ｏ）９．５５Ｋｇ、水酸化ナトリウム４．０５Ｋｇおよび５０．０ＫｇのＮ−メチルピロリドンを投入し、窒素ガスの雰囲気下、１９０℃、１時間撹拌して脱水操作を行った。
次いで、オートクレーブを密閉し、２００℃に加熱された脱水操作で得られた系に、ｐ−ジクロルベンゼン１４．８ＫｇとＮ―メチルピロリドン１０Ｋｇとの溶液を約４０分間かけて圧入して、加圧下２２０℃で４時間反応を行った後、更に２４０℃に昇温して約２時間反応させた。重合物を分離し、温水さらにアセトン、メタノール、Ｎ−メチルピロリドンなどで洗浄しＰＰＳを得た。これをＰＰＳ−１という。ＰＰＳ−１の溶融粘度は３０Ｐａ・ｓ、融点は２８５℃、Ｔｇは８５℃、重量平均分子量Ｍｗは２７，０００であった。
さらにＰＰＳ−１を空気中、２５０℃で２時間空気酸化し、架橋型ＰＰＳを得た。これをＰＰＳ−２という。ＰＰＳ−２の溶融粘度は２００Ｐａ・ｓ、融点は２８６℃、Ｔｇは８５℃であった。
【００５０】
［参考例２］（芳香族ポリエステルの合成）
撹拌翼、窒素導入口を備えた重合装置に３，３’，５，５’−テトラメチル−１，１’−ビフェニル−４，４’−ジオール２．４２Ｋｇ（１０．０モル）とメタクレゾール５０ｇを、水酸化ナトリウム１．０Ｋｇを含む３０Ｌの脱酸素水に溶解し水溶液を得た。別に、６４ｇのテトラブチルアンモニウムブロマイド、イソフタル酸クロリド１．６２Ｋｇ（８．０モル）、テレフタル酸クロリド０．４１Ｋｇ（２．０モル）を５Ｌのジクロロメタンに溶解させ有機溶液を得た。
水溶液を窒素気流下で撹拌しながら有機溶液を加え、２５℃で３０分間撹拌を続けた後、水溶液相を除去した。生成物を含む有機溶液相を蒸留水で繰り返し洗浄した後に、アセトン浴に注ぎ沈殿を得、更にアセトンで洗浄して芳香族ポリエステルを得た。その後、真空乾燥機にて２００℃で３時間、約１０Ｐａの減圧条件下で真空乾燥して３．２Ｋｇの芳香族ポリエステル樹脂を得た。これをＰＡＲ−１という。
このＰＡＲ−１のＴｇは２９０℃であった。
【００５１】
［参考例３］  （芳香族ポリエステルの合成）
参考例２における３，３’，５，５’−テトラメチル−１，１’−ビフェニル−４，４’−ジオールに代えて、４，４’−ビフェノール１．８６Ｋｇ（１０．０モル）を用いて芳香族ポリエステルを合成した。これをＰＡＲ−２という。ＰＡＲ−２のＴｇは２１８℃であった。
【００５２】
［参考例４］（芳香族ポリエステルの合成）
参考例２における３，３’，５，５’−テトラメチル−１，１’−ビフェニル−４，４’−ジオールに代えて４，４’−イソプロピリデンビス（２，６−ジメチルフェノール）２．８４Ｋｇ（１０．０モル）を用いて、参考例３と同様にして、芳香族ポリエステルを合成した。これをＰＡＲ−３という。ＰＡＲ−３のＴｇは２３２℃であった。
【００５３】
（実施例１）
５０ｍｌ耐熱性スリ付き２つ口フラスコにＰＰＳ−１を１．４ｇ、ＰＡＲ−１を０．６ｇ、蒸留した１−クロロナフタレン２５ｍｌを加えて、２箇所のスリ部に２方コックを取り付けて密封した。２８０℃に加熱した振動式ヒートブロックにフラスコをセットしてそのまま１０分振動させながら加熱した後、溶剤および未反応ＰＰＳと芳香族ポリエステルを除去した。更に２５ｍｌの１−クロロナフタレンを加えて１７０℃で３分間加熱し、再び溶液を除去して精製した。得られた塊状固形分を粉砕後、真空乾燥機で２００℃、１０時間減圧乾燥して茶色の固形物を得た。得られた共重合体の収率は５０％、共重合体中のＰＰＳ重量比５５％、Ｔｇは９９℃であった。
【００５４】
（実施例２）
実施例１において、ＰＡＲ−１の代わりにＰＡＲ−３を０．６ｇ用いて、２５０℃、ＮＭＰ中で合成を行い、茶色の固形物を得た。得られた共重合体の収率は５０％、共重合体中のＰＰＳ重量比は５０％、Ｔｇは９８℃であった。
【００５５】
（実施例３）
実施例１において、ＭＤＩを０．１ｇ加えて同様に合成を行い、茶色の固形物を得た。得られた共重合体の収率は７０％、共重合体中のＰＰＳ重量比＝６０％、Ｔｇ１０５℃であった。
【００５６】
（比較例１）
実施例１と同様に、反応溶剤としてキシレンを用いて１２０℃で反応し、薄ベージュ色の固形物を得た。得られた共重合体の収率２％、共重合体中のＰＰＳ重量比１００％、Ｔｇ８５℃であった。
【００５７】
（比較例２）
実施例１において、ＰＡＲ−１をＰＡＲ−２に代えて同様に合成したところ、固形物は得られなかった。
【表１】
表−１
2004182753.tif 000008
【００５８】
【発明の効果】
本発明の製造方法により、Ｔｇが高い、ＰＡＳと芳香族ポリエステルとの共重合体を容易に合成することができる。得られる共重合体の成形品は、従来よりも高温環境下での強度、剛性に優れ、耐熱水性を有するので、シート、パイプ、繊維等に適用することが可能である。